(57)【要約】  本発明は、最終補綴物の全体的審美性を高めるために、１）ホットプレス法またはＣＡＤ／ＣＡＭ機械加工プロセスによって形成される二ケイ酸リチウム系ガラスセラミック下部構造、または２）ＣＡＤ／ＣＡＭ機械加工プロセスによって形成されるＹＴＺＰジルコニア系セラミック下部構造で作られている歯科補綴物を前装するのに適合可能であり、かつそのために使用することができるＣＴＥを有する２種類の前装陶材、すなわち天然のエナメル／象牙質体およびオパールエナメルとステインおよびグレーズ陶材とを含有する色合わせされた陶材系に関する。【選択図】なし【特許請求の範囲】
【請求項１】
二ケイ酸リチウム系ガラスセラミックおよび／またはＹＴＺＰジルコニア系セラミック下部構造と、
（ｉ）以下の組成を有する天然のエナメル／象牙質体：
【表１】
2019531312.tif 000008
（ｉｉ）以下の組成を有するオパールエナメル：
【表２】
2019531312.tif 000009
（ｉｉ）以下の組成を有するステインおよび／またはグレーズ陶材：
【表３】
2019531312.tif 000010
からなる群から選択される少なくとも１つの被覆層と
を含み、
前記少なくとも１つの被覆層は前記下部構造と熱的に適合可能であることを特徴とする、色調調整された陶材系。
【請求項２】
前記少なくとも１つの被覆層は５００℃で８．８ｐｐｍ／℃〜９．５ｐｐｍ／℃の範囲ＣＴＥを有する、請求項１に記載の色調調整された陶材系。
【請求項３】
前記二ケイ酸リチウム系ガラスセラミック下部構造は５００℃で９．５ｐｐｍ／℃〜１０．５ｐｐｍ／℃の範囲のＣＴＥを有する、請求項１に記載の色調調整された陶材系。
【請求項４】
前記少なくとも１つの被覆層は、５００℃で８．８ｐｐｍ／℃〜９．５ｐｐｍ／℃の範囲のＣＴＥを有する、請求項３に記載の色調調整された陶材系。
【請求項５】
前記ＹＴＺＰジルコニア系セラミック下部構造は５００℃で１０．０〜１１．０ｐｐｍ／℃の範囲のＣＴＥを有する、請求項１に記載の色調調整された陶材系。
【請求項６】
前記少なくとも１つの被覆層は５００℃で８．８ｐｐｍ／℃〜９．５ｐｐｍ／℃の範囲のＣＴＥを有する、請求項５に記載の色調調整された陶材系。
【請求項７】
前記少なくとも１つの被覆層の前記ＣＴＥは、前記色調調整された陶材系を６８０℃〜８４０℃の範囲の温度で焼成した後に達成される、請求項２に記載の色調調整された陶材系。
【請求項８】
前記少なくとも１つの被覆層の前記ＣＴＥは、前記色調調整された陶材系を７２０℃〜８００℃の範囲の温度で焼成した後に達成される、請求項２に記載の色調調整された陶材系。
【請求項９】
前記少なくとも１つの被覆層の前記ＣＴＥは、前記色調調整された陶材系を７４０℃〜７８０℃の範囲の温度で焼成した後に達成される、請求項２に記載の色調調整された陶材系。
【請求項１０】
前記被覆層は前記天然のエナメル／象牙質体および前記ステインおよび／またはグレーズ陶材を含み、前記ＣＴＥは前記色調調整された陶材系を天然のエナメル／象牙質体の焼成温度よりも５０℃低い温度で焼成した後に達成される、請求項７に記載の色調調整された陶材系。
【請求項１１】
前記被覆層は前記オパールエナメル層および前記ステインおよび／またはグレーズ陶材を含み、かつ前記ＣＴＥは前記色調調整された陶材系を前記オパールエナメル陶材の焼成温度よりも５０℃低い温度で焼成した後に達成される、請求項７に記載の色調調整された陶材系。
【請求項１２】
前記天然のエナメル／象牙質体または前記オパールエナメル陶材およびステインおよびグレーズ陶材の前記ＣＴＥは５００℃で９．０ｐｐｍ／℃〜９．５ｐｐｍ／℃の範囲であり、かつ前記陶材焼成温度は７５０℃〜７７０℃の範囲である、請求項７に記載の色調調整された陶材系。
【発明の詳細な説明】
【技術分野】
【０００１】
（関連出願の相互参照）
本特許出願は、２０１６年１０月１０日に出願された米国仮出願第６２／４０６，１９０号の利益および優先権を主張するものであり、その内容は全ての目的のために参照により本明細書に組み込まれる。
【０００２】
本発明は、最終修復物の審美性をさらに高めるために、１）ホットプレス法またはＣＡＤ／ＣＡＭ機械加工プロセスによって形成される二ケイ酸リチウム系ガラスセラミック下部構造または２）ＣＡＤ／ＣＡＭ機械加工プロセスによって形成されるＹＴＺＰジルコニア系セラミック下部構造で作られた歯科補綴物を前装するのに適合し、かつ従ってそのために使用することができるＣＴＥ（熱膨張率）を有する２種類の前装陶材、すなわち天然のエナメル／象牙質体およびオパールエナメルと、ステインおよびグレーズ陶材とを含有する色合わせされた陶材系に関する。特に、粉末形態の前装陶材は、歯科補綴物（すなわち、クラウンおよび／またはブリッジ）を形成するためのコーピングおよび／またはフレームワークの形態の二ケイ酸リチウム系ガラスセラミックまたはＹＴＺＰジルコニア系セラミック下部構造の上に塗布して積層することができ、粉末またはペースト形態のいずれかであるステインおよびグレーズ陶材は、フルカントゥア単色二ケイ酸リチウム系ガラスセラミックまたはＹＴＺＰジルコニア系セラミックの上あるいは前装された二ケイ酸リチウム系ガラスセラミックまたはＹＴＺＰジルコニア系セラミック歯科補綴物の上に直接塗布してそれらの最終表面仕上げを完了させることができる。
【０００３】
前装陶材は、二ケイ酸リチウム系ガラスセラミックおよびＹＴＺＰジルコニア系セラミック下部構造の両方へのその熱的適合性に加えて、前装陶材が異なる程度の半透明性を有する二ケイ酸リチウム系ガラスセラミック対ＹＴＺＰジルコニア系セラミック下部構造の上に塗布および／または積層した場合に、２種類の歯科補綴物間に良好な色調調整（すなわち、明度、彩度、色相および半透明性）を有するようなものとして、特許請求されている色相関スキーム（米国特許第５，４８２，７３２号、米国特許第５，６８５，７１７号）の原理に従って色合わせされている。
【背景技術】
【０００４】
より審美性の高い歯科補綴物や大きな労働力を要する歯科技工室の作業を減らすためのＣＡＤ／ＣＡＭ技術の採用に対する要求が高まるにつれて、歯科補綴物を作製するための従来の方法、すなわち手作業で積層される段階的陶材焼付鋳造冠（ＰＦＭ）技術は、最近では絶えず衰退の道を辿っている。金属フレームワークに取って代わるこのカテゴリに含まれる２つの重要な高強度セラミック下部構造材料は、二ケイ酸リチウム系ガラスセラミックおよびＹＴＺＰジルコニア系セラミックである。
【０００５】
高強度二ケイ酸リチウム系ガラスセラミックとＹＴＺＰジルコニア系セラミックのＣＴＥは近いので、両種類の下部構造に適合可能な一般的な陶材系の開発は可能である。これまで、各種ブランドのいずれかのセラミック下部構造材料が市場で容易に入手可能であり、市場では、色合わせされた前装陶材および審美性を高めるためのステイン陶材ならびに歯科修復物の光沢表面仕上げを与えるためのグレーズ陶材も提供されている。
【０００６】
しかし、下部構造のための異なる種類の材料の使用により、これらの２種類の下部構造材料の間で作製され、かつ市販されている前装陶材の一種類の一般的な色調で前装される最終歯科補綴物の色調一貫性は未だに課題である。故に、高強度二ケイ酸リチウム系ガラスセラミックおよびＹＴＺＰジルコニア系セラミックの両方の上に前装するためのより良好な色調調整された陶材系が必要である。
【発明の概要】
【０００７】
本発明の目的の１つは、高強度二ケイ酸リチウム系ガラスセラミックおよびＹＴＺＰジルコニア系セラミックの両方に適合可能なＣＴＥを有する前装陶材系を提供することにある。前装陶材のＣＴＥは５００℃で９．０ｐｐｍ／℃〜９．５ｐｐｍ／℃の範囲であり、二ケイ酸リチウム系ガラスセラミックのＣＴＥは５００℃で９．５ｐｐｍ／℃〜１０．５ｐｐｍ／℃の範囲であり、ＹＴＺＰジルコニア系セラミックのＣＴＥは１０．０ｐｐｍ／℃〜１０．５ｐｐｍ／℃の範囲である。
【０００８】
本発明はさらに、２種類の前装陶材、すなわち天然のエナメル／象牙質体およびオパールエナメルと、グレーズおよびステイン陶材とを含有する歯科陶材系に関する。天然のエナメル／象牙質体陶材は切縁部分のためのオパール色を含まないエナメルまたは歯科補綴物の象牙質体のいずれかを提供し、オパールエナメルは天然の歯列を模倣するためにオパール色を放つ切縁層を提供する。ステイン陶材は、フルカントゥア二ケイ酸リチウム系ガラスセラミックまたはＹＴＺＰジルコニア系セラミックの上に塗布した場合、歯科補綴物に適切な色調を提供し、グレーズ陶材は歯科補綴物の光沢表面仕上げを提供する。
【０００９】
本発明の別の目的は、高強度二ケイ酸リチウム系ガラスセラミック対ＹＴＺＰジルコニア系下部構造の上に前装／塗布した場合に、２種類の歯科補綴物間に色調一貫性を与えるために、特許請求されている色相関スキーム（米国特許第５，４８２，７３２号、米国特許第５，６８５，７１７号）を用いて色調調整された陶材系を設計／配合することにある。
【００１０】
本発明の別の目的は、歯科補綴物を作製するための天然のエナメル／象牙質体、オパールエナメルと、互いに、かつ二ケイ酸リチウム系ガラスセラミックおよびＹＴＺＰジルコニア系セラミック下部構造の両方に熱的に適合可能であるステインおよびグレーズ陶材とを含む色調調整された陶材系であって、５００℃で９．５ｐｐｍ／℃〜１０．５ｐｐｍ／℃の範囲のＣＴＥを有する前記二ケイ酸リチウム系ガラスセラミックおよび５００℃で１０．０〜１１．０ｐｐｍ／℃の範囲のＣＴＥを有する前記ＹＴＺＰジルコニア系セラミックに適合可能にするために、色調調整された陶材系中の前記陶材のＣＴＥは５００℃で８．８ｐｐｍ／℃〜９．５ｐｐｍ／℃の範囲である陶材系を提供することにある。
【００１１】
本発明の別の目的では、前記前装陶材の焼成温度は、好ましくは６８０℃〜８４０℃の範囲、より好ましくは７２０℃〜８００℃の範囲、最も好ましくは７４０℃〜７８０℃の範囲であってもよい。前記ステインおよびグレーズ陶材の焼成温度は、天然のエナメル／象牙質体およびオパールエナメル陶材の焼成温度よりも好ましくは５０℃、より好ましくは３０℃、最も好ましくは１０℃〜２０℃低い。
【００１２】
本発明の別の目的では、特許請求されている色相関スキームの原理に従う前装陶材の色調開発は、前装陶材を異なる程度の半透明性を有する二ケイ酸リチウム系ガラスセラミック対ＹＴＺＰジルコニア系セラミック下部構造の上に塗布および／または積層した場合に、２種類の補綴物間に良好な色調調整（すなわち、明度、彩度、色相および半透明性）を有するようなものであってもよい。
【００１３】
本発明の別の目的では、前記前装陶材およびステインおよびグレーズ陶材のＣＴＥは５００℃で９．０ｐｐｍ／℃〜９．５ｐｐｍ／℃の範囲であり、前記陶材焼成温度は７５０℃〜７７０℃の範囲である。
【００１４】
本発明の別の目的では、特許請求されている色相関スキーム（米国特許第５，４８２，７３２号、米国特許第５，６８５，７１７号）の原理に従う前装陶材の色調開発は、前装陶材を異なる程度の半透明性を有する二ケイ酸リチウム系ガラスセラミック対ＹＴＺＰジルコニア系セラミック下部構造の上に塗布および／または積層した場合に、２種類の補綴物間に良好な色調調整（すなわち、明度、彩度、色相および半透明性）を有するようなものであってもよい。
【発明を実施するための形態】
【００１５】
本発明は、歯科補綴物のための色調調整された前装陶材系を提供する。一般に、歯科補綴物のための色調調整された前装陶材系は、ホットプレスされるかＣＡＤ／ＣＡＭで機械加工されるケイ酸リチウム系材料（例えば、二ケイ酸リチウムおよび／またはモノケイ酸リチウム、好ましくは二ケイ酸リチウム）またはＣＡＤ／ＣＡＭで機械加工されるＹＴＺＰジルコニア系材料で作られていてもよい。より詳細には、本発明は、二ケイ酸リチウム系ガラスセラミックおよびＹＴＺＰジルコニア系セラミック下部構造の両方と熱的に適合可能な２種類の前装陶材、すなわち天然のエナメル／象牙質体およびオパールエナメル陶材とグレーズおよびステイン陶材とを含有する色調調整された陶材系を含む。その良好に設計された色調スキームにより、これらの２種類の歯科補綴物間に色調調整を得ることができる。
【００１６】
粉末形態の天然のエナメル／象牙質体白色陶材の組成（表１を参照）は、第１の象牙質陶材の焼成後に、二ケイ酸リチウム系ガラスセラミックまたはＹＴＺＰジルコニア系セラミック修復物のいずれかを作製するためのその後の第２の象牙質またはエナメル陶材の焼成の間に耐火性であり、かつドリフティング（ｄｒｉｆｔｉｎｇ）に対して抵抗性を有するように配合されている。さらに、それは上記２種類のガラスセラミック／セラミックに熱的に適合可能でもある。粉末形態の天然のエナメル／象牙質体陶材の焼成温度は、好ましくは６８０℃〜８４０℃、より好ましくは７２０℃〜８００℃、最も好ましくは７４０℃〜７８０℃である。
【表１】
2019531312.tif 000002
【００１７】
オパールエナメル陶材の組成（表２を参照）は、上記２種類のガラスセラミック／セラミックならびに天然のエナメル／象牙質体陶材に熱的に適合可能であるように配合されている。オパールエナメル陶材の焼成温度は、好ましくは６８０℃〜８４０℃、より好ましくは７２０℃〜８００℃、最も好ましくは７４０℃〜７８０℃である。
【表２】
2019531312.tif 000003
【００１８】
さらに、本発明は追加物（例えば、補正用陶材、表３の組成で得られる配合物）を含んでいてもよい。追加陶材の焼成温度は、好ましくは上記天然のエナメル／象牙質体白色陶材組成物、オパール組成物の焼成温度と同様である。
【表３】
2019531312.tif 000004
【００１９】
表１〜３の天然のエナメル／象牙質体白色陶材の組成物、オパール組成物および／または追加組成物は、少なくとも２種類の異なる顆粒状フリット材料の組み合わせから形成されていてもよいことが分かる。一般にフリット材料は、加熱装置（炉、溶融炉など）で溶融され、急冷されてガラスを形成し、次いで顆粒状にされたセラミック組成物であってもよい。本発明の顆粒状フリット材料の様々な例示的な化学組成は表４Ａに示されている。
【表４】
2019531312.tif 000005
【００２０】
好ましくは、表１〜３の天然のエナメル／象牙質体白色陶材の組成物、オパール組成物および／または追加組成物は、表４Ｂに示されている少なくとも３種類の異なる顆粒状フリット材料、最も好ましくは少なくとも４種類の異なる顆粒状フリット材料（例えば、３〜６種類の異なる顆粒状フリット材料）の組み合わせから形成されていてもよい。
【表５】
2019531312.tif 000006
【００２１】
グレーズおよびステイン白色陶材の組成（表５を参照）は、フルカントゥアもしくは前装された二ケイ酸リチウム系ガラスセラミックおよびＹＴＺＰジルコニア系セラミック下部構造のいずれかの上に直接塗布して焼成して、天然のエナメル／象牙質体およびオパールエナメル陶材の両方よりも低い温度で歯科修復物を形成することができるように配合されている。ステインおよびグレーズ陶材の焼成温度は、天然のエナメル／象牙質体およびオパールエナメル陶材の焼成温度よりも好ましくは５０℃、より好ましくは３０℃、最も好ましくは１０〜２０℃低い。
【表６】
2019531312.tif 000007
【００２２】
本明細書に提供されている説明および例示は、本発明に関わる他の当業者にその原理およびその実際の適用を知らせるためのものである。当業者は、特定の使用の要求に最も適し得るように本発明をその数多くの形態で適応および適用することができる。従って、記載されている本発明の特定の実施形態は本発明を網羅するものでも限定するものでもない。従って、本発明の範囲は上の記載を参照して決定されるべきではなく、代わりに添付の特許請求の範囲をそのような特許請求の範囲が権利を有する全範囲の均等物と共に参照して決定されるべきである。特許出願および刊行物を含む全ての論文および参考文献の開示は、全ての目的のために参照によって組み込まれる。
【００２３】
参考文献
・１９９４年６月９日のＣａｒｏｌｙｎ  Ｋｒａｍｅｒによる米国特許第５，４８２，７３２号「歯科用陶材の色合わせ方法（Ｄｅｎｔａｌ  Ｐｏｒｃｅｌａｉｎ  Ｓｈａｄｉｎｇ  Ｍｅｔｈｏｄ）」。
・１９９５年５月３１日のＣａｒｏｌｙｎ  Ｋｒａｍｅｒによる米国特許第５，６８５，７１７号「歯科用陶材の色合わせキット、システムおよび方法（Ｄｅｎｔａｌ  Ｐｏｒｃｅｌａｉｎ  Ｓｈａｄｉｎｇ  Ｋｉｔ，  Ｓｙｓｔｅｍ  ａｎｄ  Ｍｅｔｈｏｄ）」。
【国際調査報告】
2019531312.tif 000011
2019531312.tif 000012
2019531312.tif 000013